(57)【特許請求の範囲】
【請求項１】
一般式ＬｉｘＮａｙＦｅＰＯ４Ｆ（１．２５≦ｘ≦１．６５、０．３５≦ｙ≦０．７５、０＜ｘ＋ｙ≦２）で表され、
複数のＦｅＯ４Ｆ２が稜を共有する八面体の列を形成し、且つ近接する４本の前記八面体の列によって形成されるトンネル内にＬｉが位置するＬｉ２ＮｉＰＯ４Ｆ型構造を有する鉄含有複合リン酸フッ化物。
【請求項２】
請求項１に記載の鉄含有複合リン酸フッ化物の製造方法であって、
Ｌｉ、Ｎａ、Ｆｅ、ＰＯ４、及びＦのモル比が、ｘ：ｙ：１：１：１（０≦ｘ＜２、０＜ｙ＜２、０＜ｘ＋ｙ≦２）となるように、Ｌｉ源物質、Ｎａ源物質、Ｆｅ源物質、ＰＯ４源物質、及びＦ源物質を混合して混合物を生成する第１ステップと、
前記混合物に化学反応を起こさせる第２ステップとを含み、
前記化学反応は、前記混合物が溶解しない温度で実行されることを特徴とする鉄含有複合リン酸フッ化物の製造方法。
【請求項３】
前記第２ステップは、大気よりも還元性の雰囲気で行なわれることを特徴とする請求項２に記載の鉄含有複合リン酸フッ化物の製造方法。
【請求項４】
前記第２ステップは、窒素若しくはアルゴンの気流中、又は、還元剤が配置された大気中で行なわれることを特徴とする請求項３に記載の鉄含有複合リン酸フッ化物の製造方法。
【請求項５】
前記第２ステップにおいて、前記混合物が溶解しない所定温度まで前記混合物を加熱することにより前記化学反応を起こさせることを特徴とする請求項３に記載の鉄含有複合リン酸フッ化物の製造方法。
【請求項６】
前記Ｌｉ源物質、前記Ｆｅ源物質、及び前記ＰＯ４源物質としてＬｉＦｅＰＯ４を使用し、
前記Ｎａ源物質及び前記Ｆ源物質としてＮａＦを使用することを特徴とする請求項２から５の何れか１項に記載の鉄含有複合リン酸フッ化物の製造方法。
【請求項７】
前記Ｌｉ源物質及び前記Ｆ源物質として、ＬｉＦをさらに使用することを特徴とする請求項６に記載の鉄含有複合リン酸フッ化物の製造方法。
【請求項８】
前記第２ステップにおいて化学反応を起こした前記混合物と、リチウム塩とを有機溶剤に投入した後、撹拌する第３ステップをさらに含むことを特徴とする、請求項６に記載の鉄含有複合リン酸フッ化物の製造方法。
【請求項９】
前記リチウム塩は、臭化リチウムであることを特徴とする、請求項８に記載の鉄含有複合リン酸フッ化物の製造方法。
【請求項１０】
請求項１に記載の鉄含有複合リン酸フッ化物を正極活物質として含むことを特徴とする二次電池。
【請求項１１】
リチウム又はナトリウムを負極活物質として含むことを特徴とする請求項１０に記載の二次電池。
【発明の詳細な説明】
【技術分野】
【０００１】
本発明は、二次電池の電極活物質に関し、特に鉄含有複合リン酸フッ化物、その製造方法、及びそれを正極活物質として用いた二次電池に関する。
【背景技術】
【０００２】
リチウム等のアルカリ金属、マグネシウム等のアルカリ土類金属、これらの合金、又は、これらの化合物等を負極活物質とする非水電解質二次電池は、正極活物質からの負極金属イオンの脱離（デインターカレーション）反応、又は、正極活物質への負極金属イオンの挿入（インターカレーション）反応によって、その大放電容量と充電可逆性とが確保されている。従来、リチウムを負極活物質として用いる二次電池として、リチウムに対してインターカレーションホストとなり得るＬｉＣｏＯ２、及びＬｉＮｉＯ２等の層状岩塩型（α-ＮａＦｅＯ２型）酸化物、又はＬｉＭｎ２Ｏ４等スピネル型酸化物に代表されるトンネル状酸化物を正極材料として用いた二次電池が提案されていた。しかし、これらの酸化物は、中心の遷移金属の３価／４価間の酸化還元反応を利用して対Ｌｉの放電電圧が４Ｖの起電をしており、充電時に、遷移金属が化学的に不安定な４価状態になってしまうため、熱安定性が著しく低下するという問題があった。
【０００３】
この問題を解決するために、３価／４価間の酸化還元反応の代わりに２価／３価間の酸化還元反応を用い、酸素をリン（Ｐ）と強固に共有結合させることで熱安定性を改善した系としてオリビン型ＬｉＣｏＰＯ４又はＬｉＦｅＰＯ４等のリン酸塩化合物が、正極活物質として提案されている（例えば、下記特許文献１、２及び下記非特許文献１参照）。このリン酸オリビン系の正極は、従来のＬｉＣｏＯ２等の酸化物系の正極よりも、熱安定性が改善されるという特徴を有する。特に、ＬｉＦｅＰＯ４は最も安定した容量が実現されている。しかし、ＬｉＦｅＰＯ４は、作動電圧が３．３Ｖと低く、二次電池の高エネルギー密度化には不十分な特性であった（例えば、下記非特許文献１参照）。これを改善するために、さらにリン酸オリビン系正極の反応電子数を１以上に拡大することによって、放電電圧の増加によるエネルギー密度の改善をはかるべく、リン酸ポリアニオンＰＯ４の酸素の一部を酸素より電気陰性度の大きなフッ素Ｆで置換した、一般式ＬｉｘＭＰＯ４Ｆ（式中、Ｍは遷移金属を表し、ｘは０≦ｘ≦２を満たす）で表される正極活物質が提案されている（例えば、下記特許文献３、４及び下記非特許文献２参照）。
【０００４】
しかし、ＬｉｘＭＰＯ４Ｆは、フッ素成分及びリチウム成分の揮発性のために、通常の製造方法である固相焼成法によって量産することが難しいという問題がある。この問題を解決するために、ＬｉＦとオリビン型リン酸塩ＬｉＭＰＯ４との直接反応の代わりに、より反応性が高いＮａＦとＮａＭＰＯ４とを固相反応させることでＮａ２ＭＰＯ４Ｆの単相を合成し、これをＬｉと、電気化学的又は化学的にイオン交換する単相合成法が提案されている（例えば、下記特許文献５参照）。
【０００５】
Ｌｉ２ＭＰＯ４Ｆの結晶構造に関しては、Ｍイオンのイオン半径の違い、Ｎａ＋イオンとＬｉ＋イオンとのイオン半径の差、及び合成プロセスの選択により以下のものが報告されている。
・Ｌｉ２ＮｉＰＯ４Ｆ型構造（図１参照）
・タボライト（Ｔａｖｏｒｉｔｅ）型構造（図２参照）
ＭがＮｉ又はＣｏのものは、Ｌｉ２ＮｉＰＯ４Ｆ型構造である（例えば、下記非特許文献２、３及び４参照）。ＭがＦｅのものに関しては、ＬｉＦｅＰＯ４ＦにＬｉイオンを挿入することによりタボライト型構造のものが報告されている（例えば、下記非特許文献５及び６参照）。
【先行技術文献】
【特許文献】
【０００６】
【特許文献１】特許第３４８４００３号明細書
【特許文献２】特許第３５２３３９７号明細書
【特許文献３】特許第３６２４２０５号明細書
【特許文献４】特開２００７−７３３６０号公報
【特許文献５】特開２０１０−２６０７６１号公報
【非特許文献】
【０００７】
【非特許文献１】岡田，荒井，山木，電気化学および工業物理化学, 65, No.10, p.802 (1997).
【非特許文献２】S. Okada et al., J. Power Sources, 146, p.565 (2005).
【非特許文献３】J. M. Montel et al., J. Solid State Chemistry, 142, p.1 (1999).
【非特許文献４】S. Okada et al., J. Electrochemical Soc., 157, p.A748 (2010).
【非特許文献５】J. M. Tarascon et al., Chemistry Mater., 22, p.1142 (2010).
【非特許文献６】L. F. Nazaret al., Electrochemical and Solid-State Letters, 13, p.A43 (2010).
【発明の概要】
【発明が解決しようとする課題】
【０００８】
上記したＬｉ２ＭＰＯ４Ｆのうち、特にＭがＦｅ系の材料は、資源的に豊富であり、環境への負荷が小さいことが想定されるため、実用化への期待が大きい。しかし、タボライト型構造のＬｉ２ＦｅＰＯ４Ｆは、理論容量が１４５ｍＡｈ／ｇ（実際には、これ以下の値しか実現できていない）と、１電子反応の材料であり、それ以上の大きな容量を得ることができない問題がある。よって依然として、Ｆｅ系の材料であり、多電子反応が可能であり、二次電池の電極活物質として使用された場合に、より高容量特性を示す材料が期待されている。
【０００９】
したがって、本発明は、多電子反応が可能なＦｅ系の材料であり、二次電池の電極活物質として使用された場合に従来よりも高容量特性を示す新規な材料、その製造方法、及びそれを正極活物質として用いた非水電解質二次電池を提供することを目的とする。
【課題を解決するための手段】
【００１０】
上記の目的は、下記によって達成することができる。
【００１１】
即ち、本発明に係る鉄含有複合リン酸フッ化物は、一般式ＬｉｘＮａｙＦｅＰＯ４Ｆ（０≦ｘ＜２、０＜ｙ＜２、０＜ｘ＋ｙ≦２）で表される。
【００１２】
好ましくは、鉄含有複合リン酸フッ化物は、複数のＦｅＯ４Ｆ２が稜を共有する八面体の列を形成し、且つ近接する４本の八面体の列によって形成されるトンネル内にＬｉが位置するＬｉ２ＮｉＰＯ４Ｆ型構造を有する。
【００１３】
本発明に係る鉄含有複合リン酸フッ化物の製造方法は、上記の鉄含有複合リン酸フッ化物の製造方法であって、Ｌｉ、Ｎａ、Ｆｅ、ＰＯ４、及びＦのモル比が、ｘ：ｙ：１：１：１（０≦ｘ＜２、０＜ｙ＜２、０＜ｘ＋ｙ≦２）となるように、Ｌｉ源物質、Ｎａ源物質、Ｆｅ源物質、ＰＯ４源物質、及びＦ源物質を混合して混合物を生成する第１ステップと、混合物に化学反応を起こさせる第２ステップとを含む。
【００１４】
好ましくは、第２ステップは、大気よりも還元性の雰囲気で行なわれる。
【００１５】
より好ましくは、第２ステップは、窒素若しくはアルゴンの気流中、又は、還元剤が配置された大気中で行なわれる。
【００１６】
さらに好ましくは、第２ステップにおいて、混合物が溶解しない所定温度まで混合物を加熱することにより化学反応を起こさせる。
【００１７】
好ましくは、鉄含有複合リン酸フッ化物の製造方法は、Ｌｉ源物質、Ｆｅ源物質、及びＰＯ４源物質としてＬｉＦｅＰＯ４を使用し、Ｎａ源物質及びＦ源物質としてＮａＦを使用する。
【００１８】
より好ましくは、鉄含有複合リン酸フッ化物の製造方法は、Ｌｉ源物質及びＦ源物質として、ＬｉＦをさらに使用する。
【００１９】
さらに好ましくは、鉄含有複合リン酸フッ化物の製造方法は、第２ステップにおいて化学反応を起こした混合物と、リチウム塩とを有機溶剤に投入した後、撹拌する第３ステップをさらに含む。
【００２０】
好ましくは、リチウム塩は臭化リチウムである。
【００２１】
本発明に係る二次電池は、上記の鉄含有複合リン酸フッ化物を正極活物質として含む。
【００２２】
好ましくは、二次電池は、リチウム又はナトリウムを負極活物質として含む。
【発明の効果】
【００２３】
本発明によれば、一般式ＬｉｘＮａｙＦｅＰＯ４Ｆ（０≦ｘ＜２、０＜ｙ＜２、０＜ｘ＋ｙ≦２）で表される鉄含有複合リン酸フッ化物を二次電池の正極活物質として使用することによって、ＬｉＦｅＰＯ４等のオリビン型リン酸系ポリアニオンを用いた従来の正極よりも、容量が大きい二次電池を実現することができる。
【００２４】
また、本鉄含有複合リン酸フッ化物を正極材料として用いる場合、負極はＬｉに限らず、Ｎａを用いることができる。したがって、従来よりも高容量のリチウム電池及びナトリウム電池を実現することができる。
【００２５】
また、本鉄含有複合リン酸フッ化物は、通常の固相焼成法によって製造することができる。即ち、Ｌｉ源物質、Ｎａ源物質、Ｆｅ源物質、ＰＯ４源物質、及びＦ源物質を混合し、加熱する等によって化学反応を起こさせて製造することができる。このように、本鉄含有複合リン酸フッ化物の製造方法は簡単であり、量産化に適する。
【００２６】
また、本鉄含有複合リン酸フッ化物は、資源的に豊富なＦｅ系の材料であり、環境への負荷が小さい。
【図面の簡単な説明】
【００２７】
【図１】従来のＬｉ２ＭＰＯ４Ｆの結晶構造の例としてＬｉ２ＮｉＰＯ４Ｆ型構造を示す斜視図である。
【図２】従来のタボライト型結晶構造のＬｉ２ＦｅＰＯ４Ｆを示す斜視図である。
【図３】本発明の実施の形態に係るＬｉｘＮａｙＦｅＰＯ４Ｆの結晶構造図を示す斜視図である。
【図４】実施例１で得られた試料のＸ線回折パターンを示すグラフである。
【図５】実施例１で得られた試料を用いたコイン型ナトリウム電池の充放電曲線を示すグラフである。
【図６】実施例３で得られた試料を用いたコイン型リチウム電池の充放電曲線を示すグラフである。
【図７】実施例７（評価試験）において作製したコイン型電池の概略構造を示す断面図である。
【発明を実施するための形態】
【００２８】
以下の実施の形態では、同一の部品には同一の参照番号を付してある。それらの名称及び機能も同一である。したがって、それらについての詳細な説明は繰返さない。
【００２９】
（非水電解質二次電池用電極活物質）
本発明の実施の形態に係る二次電池用電極活物質は、一般式ＬｉｘＮａｙＦｅＰＯ４Ｆで表される鉄含有複合リン酸フッ化物である。ここで、ｘは０≦ｘ＜２の範囲内の任意の値であり、ｙは０＜ｙ＜２の範囲内の任意の値である。但し、０＜ｘ＋ｙ≦２の制約がある。
【００３０】
図３に示すように、本鉄含有複合リン酸フッ化物ＬｉｘＮａｙＦｅＰＯ４Ｆ（０≦ｘ＜２、０＜ｙ＜２、０＜ｘ＋ｙ≦２）の基本骨格は、ＰＯ４四面体ポリアニオンとＭＯ４Ｆ２八面体とで構成される。ＰＯ４四面体の３つの頂点のＯ（酸素）はＭＯ４Ｆ２八面体（ここでＭはＦｅ）と共有されている。隣接するＭＯ４Ｆ２八面体は、八面体の中央の正方形を形成する稜を共有し、ｂ軸方向に１次元的に配列している（以下、この１次元配列を「ＭＯ４Ｆ２八面体列」という）。Ｌｉは、ＭＯ４Ｆ２八面体列のトンネル内、即ち、近接する４本のＭＯ４Ｆ２八面体列によって取囲まれて形成される空間内に、ｂ軸方向（ＭＯ４Ｆ２八面体列の方向）に１次元的に配置されている。したがって、Ｌｉの拡散性が期待できる。後述するように、二次電池の正極活物質として使用可能な化合物であるＬｉｘＮａｙＦｅＰＯ４Ｆは、これまで報告されていない新規な化合物である。
【００３１】
後述する本鉄含有複合リン酸フッ化物の製造方法では、通常、ｘ＋ｙ＝２の組成体が合成される。したがって、この鉄含有複合リン酸フッ化物を二次電池用電極活物質として使用する場合、この組成が初期状態となり、製造された二次電池内では充電から行なわれることとなる。ｘ＋ｙ＜２の組成体が合成された場合、放電から行なうことでｘ＋ｙ＝２の組成体を得ることができる。
【００３２】
（鉄含有複合リン酸フッ化物の製造方法）
上記した鉄含有複合リン酸フッ化物ＬｉｘＮａｙＦｅＰＯ４Ｆは、Ｌｉ源、Ｎａ源、Ｆｅ源、ＰＯ４源、及びＦ源となる単体物又は化合物を混合し、例えば加熱する等によって化学反応を生じさせることで得ることができる。Ｌｉ源としては、炭酸リチウム、水酸化リチウム等種々の原料を使用することができる。Ｎａ源としては、炭酸ナトリウム、水酸化ナトリウム等種々の原料を使用することができる。Ｆｅ源としては、鉄、酸化鉄等種々の原料を使用することができる。ＰＯ４源としては、リン酸等を使用することができる。また、複数の元素源として、化合物を使用することができる。例えば、オリビン型ＬｉＦｅＰＯ４は、Ｌｉ源、Ｆｅ源及びＰＯ４源として使用することができる。マリサイト型ＮａＦｅＰＯ４は、Ｎａ源、Ｆｅ源及びＰＯ４源として、フッ化リチウムはＬｉ源及びＦ源として、フッ化ナトリウムはＮａ源及びＦ源として、それぞれ使用することができる。
【００３３】
ｘ＋ｙ＝２の組成体はＦｅの平均価数が２価と見積もれることから、合成する際は大気よりも還元性の雰囲気で行なうことが必要である。例えば、窒素気流中、又はアルゴン気流中で合成を行なう。大気下で合成する場合には、例えば炭素等の還元剤を共存させることが必要である。簡便な合成法としては、市販されている炭素で表面を被覆したオリビン型ＬｉＦｅＰＯ４とフッ化ナトリウムとをｘ＝ｙ＝１の組成で、メノウ乳鉢内で混合し、望ましくはボールミルを用いて６時間程度均質になるまで混合する。その後、混合粉を、耐熱性があり、混合粉と反応し難い陶製のるつぼ等の容器に保持し、混合粉が溶解しない程度の高温（望ましくは５５０℃以上６５０℃以下、より望ましくは６００℃以上６５０℃以下）まで上昇させ、単一の相（単相）が生成するまで数時間（望ましくは５時間以上、より望ましくは１０時間以上）保持することで、ＬｉｘＮａｙＦｅＰＯ４Ｆを得ることができる。
【００３４】
なお、未反応の炭素が一部共存する可能性があるが、その量は、粉末Ｘ線回折では検出されない程度の微量である。また、後述する電極を作成する際に混合する導電剤と同様の働きをするので、未反応の炭素が一部共存していても、二次電池材料として問題はない。
【００３５】
通常のオリビン型ＬｉＦｅＰＯ４を、Ｌｉ源、Ｆｅ源及びＰＯ４源として用いる場合には、混合条件及び焼成温度等は上記と同じであるが、雰囲気として窒素又はアルゴン気流を用いて、鉄の平均価数を低く維持することが必要である。
【００３６】
上記のようにして得られたＬｉｘＮａｙＦｅＰＯ４Ｆは、ｘ＝ｙ＝１の組成物である。これを基に種々の組成の材料を得ることができる。例えば、エタノールと臭化リチウムとを用いたイオン交換により、Ｎａの一部をＬｉに置換することにより、ＬｉｘＮａｙＦｅＰＯ４Ｆの組成を変化させることができる。
【００３７】
（鉄含有複合リン酸フッ化物を用いた電極）
上記した鉄含有複合リン酸フッ化物は、二次電池用電極に用いることができる。具体的には、電極活物質として、上記した鉄含有複合リン酸フッ化物の粉末を用いる。電極中における本活物質（鉄含有複合リン酸フッ化物）の含有量は、用いる活物質の種類、結着材（バインダー）、及び導電材の使用量等に応じて適宜設定すればよい。また、電極においては、電極活物質として所定の電極特性が得られる限り、上記の鉄含有複合リン酸フッ化物を単独で使用しても、公知の電極活物質との混合物として使用してもよい。
【００３８】
（鉄含有複合リン酸フッ化物を用いた電極の製造方法）
上記した二次電池用電極の製造方法は、鉄含有複合リン酸フッ化物を用いる以外は、公知の電極の製造方法と同様である。例えば、上記の鉄含有複合リン酸フッ化物の粉末を必要に応じて公知の結着材と混合する。さらに必要に応じて公知の導電材と混合してもよい。得られた混合粉末を、ステンレス鋼製等の支持体上に圧着成形する、又は金属製容器に充填することによって、二次電池用電極を製造することができる。また、例えば、この混合粉末を有機溶剤と混合して得られたスラリーをアルミニウム又はステンレス等の金属基板上に塗布する等の方法によっても、二次電池用電極を製造することができる。
【００３９】
ここで、公知の結着材は、例えば、ポリテトラフルオロエチレン、ポリビニリデンフルオライド、ポリビニルクロライド、エチレンプロピレンジエンポリマー、スチレン−ブタジエンゴム、アクリロニトリル−ブタジエンゴム、フッ素ゴム、ポリ酢酸ビニル、ポリメチルメタクリレート、ポリエチレン、又は、ニトロセルロース等である。公知の導電材は、例えば、アセチレンブラック、カーボン、グラファイト、天然黒鉛、人造黒鉛、又はニードルコークス等である。有機溶剤は、例えば、Ｎ−メチルピロリドン、トルエン、シクロヘキサン、ジメチルホルムアミド、ジメチルアセトアミド、メチルエチルケトン、酢酸メチル、アクリル酸メチル、ジエチルトリアミン、Ｎ−Ｎ−ジメチルアミノプロピルアミン、エチレンオキシド、又はテトラヒドロフラン等である。
【００４０】
二次電池用電極の厚さは、通常１〜１００００μｍ、好ましくは３〜２００μｍ、より好ましくは５〜１００μｍ程度である。厚過ぎると導電性が低下する傾向にあり、薄過ぎると容量が低下する傾向にある。なお、塗布及び乾燥によって得られた電極は、活物質の充填密度を上げるために、ローラープレス等により圧密されてもよい。
【００４１】
（鉄含有複合リン酸フッ化物を用いた非水電解質二次電池）
本発明の実施の形態に係る非水電解質二次電池は、上記した鉄含有複合リン酸フッ化物を電極として用いる以外は、公知の非水電解質二次電池における構成要素を採用することができる。上記した鉄含有複合リン酸フッ化物を用いた電極は、通常正極として使用することが可能である。この場合、負極には、電極活物質として公知の負極活物質を使用することが可能である。負極には、リチウム、ナトリウム、及びそれらの混合物からなる群の中から選択される１つの物質、又は、その含有物を用いることが好ましい。
【００４２】
なお、本非水電解質二次電池における負極活物質には、リチウム及びナトリウム等のアルカリ金属、アルカリ金属の化合物、又はアルカリ金属の合金等の他、アルカリ金属イオンを吸蔵及び放出することが可能な材料（例えば、黒鉛、ハードカーボン、ソフトカーボン、Ｌｉ２．５ＣＯ０．５Ｎ、Ｌｉ４Ｔｉ５Ｏ１２等）も含まれる。
【００４３】
負極の製造方法は公知の方法と同じである。例えば、上記した方法と同様にして製造することができる。即ち、負極活物質の粉末を必要に応じて公知の結着材、さらに必要に応じて公知の導電材と混合した後、この混合粉末をシート状に成形し、これをステンレス、及び銅等の導電体網（集電体）に圧着すればよい。また、例えば、上記の混合粉末を公知の有機溶剤と混合して得られたスラリーを、銅等の金属基板上に塗布することにより負極を製造することができる。
【００４４】
その他の構成要素としては、公知の非水電解質二次電池に使用されるものを構成要素として使用することができる。以下に例示する。
【００４５】
電解液は通常、電解質及び溶媒を含む。電解液の溶媒は、非水系であればよく、特に制限されない。電解液の溶媒には、例えばカーボネート類、エーテル類、ケトン類、スルホラン系化合物、ラクトン類、ニトリル類、塩素化炭化水素類、エーテル類、アミン類、エステル類、アミド類、又はリン酸エステル化合物等を使用することができる。これらの代表的なものを列挙すると、１，２−ジメトキシエタン、１，２−ジエトキシエタン、テトラヒドロフラン、２−メチルテトラヒドロフラン、エチレンカーボネート、ビニレンカーボネート、メチルホルメート、ジメチルスルホキシド、プロピレンカーボネート、アセトニトリル、γ−ブチロラクトン、ジメチルホルムアミド、ジメチルカーボネート、ジエチルカーボネート、スルホラン、エチルメチルカーボネート、１，４−ジオキサン、４−メチル−２−ペンタノン、１，３−ジオキソラン、４−メチル−１，３−ジオキソラン、ジエチルエーテル、スルホラン、メチルスルホラン、プロピオニトリル、ベンゾニトリル、ブチロニトリル、バレロニトリル、１，２−ジクロロエタン、リン酸トリメチル、及びリン酸トリエチル等を使用することができる。なお、これらは１種又は２種以上を混合して用いることができる。
【００４６】
電解液としては、上記の溶媒に、負極活物質中のアルカリ金属イオン又はアルカリ土類金属イオンが、上記の正極活物質と、又は、上記の正極活物質及び負極活物質と電気化学反応するために移動することができる電解質物質を使用することができる。電解液として、例えば、ＬｉＣｌＯ４、ＬｉＰＦ６、ＬｉＢＦ４、ＬｉＣＦ３ＳＯ３、ＬｉＡｓＦ６、ＬｉＢ（Ｃ６Ｈ５）４、ＬｉＣｌ、ＬｉＢｒ、ＣＨ３ＳＯ３Ｌｉ、ＣＦ３ＳＯ３Ｌｉ、ＬｉＮ（ＳＯ３ＣＦ３）２、ＬｉＮ（ＳＯ２Ｃ２Ｆ５）２、ＬｉＣ（ＳＯ２ＣＦ３）３、又はＬｉＮ（ＳＯ３ＣＦ３）２等を使用することができる。電解液に可溶であれば、塩化リチウム、又は臭化リチウム等を用いることもできる。また、Ｎａ塩ではＮａＣｌＯ４、ＮａＰＦ６、ＮａＢＦ４、ＣＦ３ＳＯ３Ｎａ、ＮａＡｓＦ６、ＮａＢ（Ｃ６Ｈ５）４、ＣＨ３ＳＯ３Ｎａ、ＣＦ３ＳＯ３Ｎａ、ＮａＮ（ＳＯ２ＣＦ３）２、ＮａＮ（ＳＯ２Ｃ２Ｆ５）２、ＮａＣ（ＳＯ２ＣＦ３）３、ＮａＮ（ＳＯ３ＣＦ３）２等種々の塩を使用可能である。電解液に可溶であれば、塩化ナトリウム、又は臭化ナトリウム等を用いることもできる。なお、公知の固体電解質、例えば、ナシコン構造を有するＬｉＴｉ２（ＰＯ４）３等をも使用できる。
【００４７】
また、リン酸塩は、負極としても用いることも可能であることから、これらを用いることによって、正極、電解質及び負極がリン酸塩で構成された固体電池を製造することが可能となる。例えば、ＬｉＮａＦｅＰＯ４Ｆを含む上記した電極を正極として用い、ＬｉｚＶＰ２Ｏ７（０≦ｚ≦１）を含む電極を負極として用い、ＬｉＴｉ２（ＰＯ４）３を固体電解質として用いることができる。即ち、正極／電解質／負極＝ＬｉＮａＦｅＰＯ４Ｆ／ＬｉＴｉ２（ＰＯ４）３／ＬｉｚＶＰ２Ｏ７という電池系を製造することができる。この固体電池は、負極、電解質及び正極の全てに、ＰＯ４リン酸ポリアニオンという基本ユニットの共通フレームがあることによって、連続一体合成の可能性が開ける。それだけでなく、この固体電池は、固体電池で常に問題となる、負極と電解質との界面、及び電解質と正極との界面での格子不整及びインピーダンスマッチングの現象が、本質的に緩和され、解消され得る。
【００４８】
また、セパレータ、電池ケース他、構造材料等の要素についても公知の各種材料を使用でき、特に制限はない。例えば、正極と負極との間にセパレータを使用する場合には、微多孔性の高分子フィルムが用いられ得る。例えば、ナイロン（登録商標）、セルロースアセテート、ニトロセルロース、ポリスルホン、ポリアクリロニトリル、ポリフッ化ビニリデン、ポリプロピレン、ポリエチレン、及びポリブテン等のポリオレフィン高分子よりなるものが用いられ得る。セパレータの化学的及び電気化学的安定性の観点からは、ポリオレフィン系高分子が好ましい。電池セパレータの目的の１つである自己閉塞温度の観点からは、ポリエチレン製であることが望ましい。
【００４９】
ポリエチレンセパレータの場合、高温形状維持性の観点から超高分子量ポリエチレンであることが好ましく、その分子量の下限は好ましくは５０万、より好ましくは１００万、さらに好ましくは１５０万である。分子量の上限は、好ましくは５００万、より好ましくは４００万、さらに好ましくは３００万である。分子量が大き過ぎると、流動性が低過ぎて、加熱されたときにセパレータの孔が閉塞しない場合があるからである。
【００５０】
本発明の実施の形態に係る非水電解質二次電池は、上記した電池要素を用いて公知の方法で組立てることができる。なお、電池の外形形状についても特に制限されることはない。例えば、円筒型、角型、コイン型等種々の形状、及びサイズを適宜採用することができる。
【００５１】
（鉄含有複合リン酸フッ化物を用いた非水電解質二次電池の充放電）
本発明の実施の形態に係る非水電解質二次電池においては、電極活物質（ＬｉｘＮａｙＦｅＰＯ４Ｆ）中の遷移金属Ｍ、即ちＦｅの２価／３価間の酸化還元反応、及び３価／４価間の酸化還元反応を利用して充放電が行なわれる。従来のオリビン型ＬｉＭＰＯ４等のような電極活物質では、遷移金属Ｍの３価／２価の酸化還元反応しか利用できなかったが、本非水電解質二次電池においては、フッ素の導入により、遷移金属Ｍの２価／３価間の酸化還元反応のみならず３価／４価間の酸化還元反応を利用することができるので、その分充放電容量が上昇する。
【実施例１】
【００５２】
以下に実験結果を示し、本発明の有効性を示す。二次電池用の正極活物質として使用可能な鉄含有複合リン酸フッ化物を作製した。
【００５３】
原料として、ＬｉＦｅＰＯ４とＮａＦとを用いた。ＬｉＦｅＰＯ４は公知の技術を用いて製造することができる。ここでは、市販の炭素で被覆されたＬｉ電池用ＬｉＦｅＰＯ４を用いた。１：１のモル比に秤量したＬｉＦｅＰＯ4とＮａＦとを、遊星型ボールミルを用いて６時間、回転速度６００ｒｐｍで混合した。得られた混合粉をアルミナ製るつぼに入れ、室温から６００℃まで４時間かけて昇温した後、６００℃に維持して１０時間大気中で保持した。６００℃から４時間かけて室温まで戻し、焼成体を、メノウ乳鉢で粉砕して粉末を得た。得られた粉末のＸ線回折測定結果のグラフ（図４）におけるピークの高さから、Ｌｉ２ＮｉＰＯ４Ｆ型構造をもつ単相のＬｉＮａＦｅＰＯ４Ｆが得られたことを確認した。図４において、縦軸はカウント数であり、横軸は入射Ｘ線（ＣｕＫα線）に対する観測角度（散乱角度）２θである。
【００５４】
得られたＬｉＮａＦｅＰＯ４Ｆを電極物質として用いて作製した二次電池の充放電特性を図５に示す。図５には、１回目の放電曲線が示されていない。これは、ＬｉＮａＦｅＰＯ４Ｆはｘ＋ｙ＝２の組成体であるため、１回目の放電はできないからである。しかし、充電することにより、約１３０ｍＡｈ／ｇの放電容量を得ることができる。
【実施例２】
【００５５】
原料として、上記の実施例１で使用したＬｉＦｅＰＯ４及びＮａＦに加えてＬｉＦを用いて、二次電池用の正極活物質として使用可能な鉄含有複合リン酸フッ化物を作製した。具体的には、ＬｉＦｅＰＯ４、ＮａＦ及びＬｉＦを、Ｌｉ１．２５Ｎａ０．７５ＦｅＰＯ４Ｆの組成になるように秤量して使用した。それ以外は、実施例１と同じであるので説明を繰返さない。得られた粉末のＸ線回折測定結果のグラフにおけるピークの高さから、Ｌｉ２ＮｉＰＯ４Ｆ型構造をもつ単相のＬｉ１．２５Ｎａ０．７５ＦｅＰＯ４Ｆが得られたことを確認した。
【実施例３】
【００５６】
上記の実施例１で得られたＬｉＮａＦｅＰＯ４Ｆを用いて、二次電池用の正極活物質として使用可能な鉄含有複合リン酸フッ化物を作製した。具体的には、実施例１で得られたＬｉＮａＦｅＰＯ４Ｆ粉末１ｇと臭化リチウム（ＬｉＢｒ）１０ｇとを１００ｍｌのエタノールに入れ９５℃の温度に維持したまま、４８時間攪拌した。その後、ＬｉＮａＦｅＰＯ４Ｆ及び臭化リチウムを含むエタノールをろ過して得られた粉体を乾燥させ、粉末を得た。得られた粉末のＸ線回折測定結果のグラフにおけるピークの高さから、Ｌｉ２ＮｉＰＯ４Ｆ型構造をもつ単相のＬｉ１．６５Ｎａ０．３５ＦｅＰＯ４Ｆが得られたことを確認した。なお、臭化リチウム以外のリチウム塩を用いてもよい。
【００５７】
得られたＬｉ１．６５Ｎａ０．３５ＦｅＰＯ４Ｆを電極物質として用いて作製した二次電池の充放電特性を図６に示す。この場合、目標組成のｘ＋ｙ＝２（ｘ＝１．６５、ｙ＝０．３５）より実際はＬｉが欠損していたため、放電から行なうことでｘ＋ｙ＝２の組成体になる。その結果として、充電及び放電それぞれの容量が１電子を越える約１９３ｍＡｈ／ｇの容量を得ることができる。
【実施例４】
【００５８】
原料として、上記の実施例１で使用したＬｉＦｅＰＯ４及びＮａＦに加えてＬｉＦを用いた。具体的には、ＬｉＦｅＰＯ４、ＮａＦ及びＬｉＦを、Ｌｉ１．３５Ｎａ０．６５ＦｅＰＯ４Ｆの組成になるように秤量したＬｉＦｅＰＯ4、ＮａＦ、及びＬｉＦを、遊星型ボールミルを用いて６時間、回転速度６００ｒｐｍで混合した。得られた混合粉をアルミナ製るつぼに入れ、室温から６００℃まで４時間かけて昇温した後、６００℃に維持して１０時間大気中で保持した。６００℃から４時間かけて室温まで戻し、焼成体をメノウ乳鉢で粉砕して粉末を得た。得られた粉末のＸ線回折測定結果から、Ｌｉ１．２５Ｎａ０．７５ＦｅＰＯ４ＦとＬｉＦｅＰＯ４との２相混合粉が得られたことを確認した。この２相混合粉は、Ｌｉ１．２５Ｎａ０．７５ＦｅＰＯ４Ｆを含むが、単相ではないので、二次電池の電極材料として使用した場合、単相のＬｉ１．２５Ｎａ０．７５ＦｅＰＯ４Ｆを使用した場合（実施例２参照）よりも低い性能しか得られない。しかし、従来と同等以上の性能が得られる。
【実施例５】
【００５９】
実施例４と同様に、原料として、上記の実施例１で使用したＬｉＦｅＰＯ４及びＮａＦに加えてＬｉＦを用いた。具体的には、ＬｉＦｅＰＯ４、ＮａＦ及びＬｉＦを、Ｌｉ１．５０Ｎａ０．５０ＦｅＰＯ４Ｆの組成になるように秤量して使用した。それ以外は、実施例４と同じであるので説明を繰返さない。得られた粉末のＸ線回折測定結果から、Ｌｉ１．２５Ｎａ０．７５ＦｅＰＯ４ＦとＬｉＦｅＰＯ４との２相混合粉が得られたことを確認した。この２相混合粉は、実施例４と同様に、単相のＬｉ１．２５Ｎａ０．７５ＦｅＰＯ４Ｆを使用した場合（実施例２参照）よりも低い性能しか得られない。しかし、従来と同等以上の性能が得られる。
【実施例６】
【００６０】
実施例４と同様に、原料として、上記の実施例１で使用したＬｉＦｅＰＯ４及びＮａＦに加えてＬｉＦを用いた。具体的には、ＬｉＦｅＰＯ４、ＮａＦ及びＬｉＦを、Ｌｉ１．６５Ｎａ０．３５ＦｅＰＯ４Ｆの組成になるように秤量して使用した。それ以外は、実施例４と同じであるので説明を繰返さない。得られた粉末のＸ線回折測定結果から、Ｌｉ１．２５Ｎａ０．７５ＦｅＰＯ４ＦとＬｉＦｅＰＯ４との２相混合粉が得られたことを確認した。この２相混合粉は、実施例４と同様に、単相のＬｉ１．２５Ｎａ０．７５ＦｅＰＯ４Ｆを使用した場合（実施例２参照）よりも低い性能しか得られない。しかし、従来と同等以上の性能が得られる。
【実施例７】
【００６１】
実施例１〜３において作製したそれぞれの活物質を用いて、非水電解質二次電池（リチウム金属電池及びナトリウム金属電池）を作製し、評価試験を行なった。
【００６２】
ここでは、図７に示す構造を有するコイン型二次電池を、従来の方法により作製した。作製したコイン型二次電池は、正極ケース１、負極ケース２、ガスケット３、正極板４、負極板５、及びセパレータ６を備える。
【００６３】
正極板４は以下のように作製した。即ち、実施例１〜３の何れかで作製した材料７０重量部と、導電剤であるアセチレンブラック２２重量部とを、メノウ乳鉢を用いて混合し、得られた混合粉を、結着剤であるポリビニリデンフルオライド（ＰＶＤＦ）８重量部を溶剤であるＮ−メチル−２−ピロリドンに溶かしたものに、十分に分散させ、スラリー状にした。これを、厚さ２０μｍのアルミニウム金属箔上に塗布した。Ｎ−メチル−２−ピロリドンを１２０℃で蒸発させ、乾燥したシートを、圧延ローラーを用いて圧延し、アルミニウム箔を含めて４０μｍの厚さのシートに形成した。このシートを直径１４ｍｍの円形に打ち抜き、正極板４とした。負極板５には、厚さ０．２ｍｍの金属リチウム箔（ナトリウム電池の場合にはナトリウム金属箔）を直径１６ｍｍの円形に打ち抜いたものを用いた。
【００６４】
非水電解液には、エチレンカーボネート及びジメチルカーボネートを体積比１：２の割合で混合して得られた混合非水溶媒に、溶質として六フッ化リン酸リチウム（ＬｉＰＦ６）を１ｍｏｌ／ｌになるように溶解して得られた非水電解質を用いた。ナトリウム電池の場合には、プロピレンカーボネート溶媒に溶質として過塩素酸ナトリウム（ＮａＣｌＯ４）を１ｍｏｌ／ｌになるように溶解して得られた非水電解質を用いた。セパレータ６には、ポリプロピレンの単層構造を有するセパレータを用い、非水電解質を含浸させた。
【００６５】
これらを用いて、露点−６０℃以下のアルゴン雰囲気下で制御されたグローブボックス内で、図７に示したコインセルを組立てた。出来上がったコインセルを２８ｍＡ／ｇで充放電し、初期容量を確認した。その結果を表１に示す。
【００６６】
【表１】
0005900852.tif 000002
【００６７】
表１から、作製した非水電解質二次電池は何れも、十分な容量及び電圧範囲を有しており、鉄含有複合リン酸フッ化物が非水電解質二次電池の正極活物質として有効であることが分かる。
【００６８】
以上、実施の形態を説明することにより本発明を説明したが、上記した実施の形態は例示であって、本発明は上記した実施の形態に限定されるものではなく、種々変更して実施することができる。
【符号の説明】
【００６９】
１    正極ケース
２    負極ケース
３    ガスケット
４    正極板
５    負極板
６    セパレータ
【図１】
0005900852.tif 000003
【図２】
0005900852.tif 000004
【図３】
0005900852.tif 000005
【図４】
0005900852.tif 000006
【図５】
0005900852.tif 000007
【図６】
0005900852.tif 000008
【図７】
0005900852.tif 000009